(57)【特許請求の範囲】
【請求項１】
平滑剤に下記のリン酸化合物Ａと下記のリン酸化合物Ｂを配合して成ることを特徴とする合成繊維用処理剤。
リン酸化合物Ａ：下記の化１で示されるリン酸エステル及び下記の化１で示されるリン酸エステルの有機アミン塩から選ばれる一つ又は二つ以上
【化１】
0005500745.tif 000012
（化１において、
Ｒ１：炭素数８〜２４の脂肪族アルコールから水酸基を除いた残基又は炭素数８〜２４の脂肪族アルコールにエチレンオキサイド及び／又はプロピレンオキサイドを合計で１〜２０モル付加したものから水酸基を除いた残基
Ｒ２：水素原子、炭素数８〜２４の脂肪族アルコールから水酸基を除いた残基又は炭素数８〜２４の脂肪族アルコールにエチレンオキサイド及び／又はプロピレンオキサイドを合計で１〜２０モル付加したものから水酸基を除いた残基
ｎ：２又は３の整数）
リン酸化合物Ｂ：下記の化２で示されるリン酸エステル、下記の化２で示されるリン酸エステルの有機アミン塩、下記の化３で示されるリン酸エステル及び下記の化３で示されるリン酸エステルの有機アミン塩から選ばれる一つ又は二つ以上。
【化２】
0005500745.tif 000013
【化３】
0005500745.tif 000014
（化２及び化３において、
Ｒ３，Ｒ４，Ｒ５：炭素数８〜２４の脂肪族アルコールから水酸基を除いた残基又は炭素数８〜２４の脂肪族アルコールにエチレンオキサイド及び／又はプロピレンオキサイドを合計で１〜２０モル付加したものから水酸基を除いた残基）
【請求項２】
リン酸化合物Ｂが、化２で示されるリン酸エステル及び化２で示されるリン酸エステルの有機アミン塩から選ばれる一つ又は二つ以上と化３で示されるリン酸エステル及び化３で示されるリン酸エステルの有機アミン塩から選ばれる一つ又は二つ以上の混合物であり、且つ下記の数１から求められるリン酸化合物ＡのＰ核積分比率が１０〜９９％となるようにした請求項１記載の合成繊維用処理剤。
【数１】
0005500745.tif 000015
（数１において、
Ｐ化１：化１で示されるリン酸エステルのカリウム塩に帰属されるＰ核ＮＭＲ積分値
Ｐ化２：化２で示されるリン酸エステルのカリウム塩に帰属されるＰ核ＮＭＲ積分値
Ｐ化３：化３で示されるリン酸エステルのカリウム塩に帰属されるＰ核ＮＭＲ積分値）
【請求項３】
化１中のＲ１、化２中のＲ３，Ｒ４及び化３中のＲ５が、炭素数１２〜１８の脂肪族アルコールから水酸基を除いた残基、炭素数１２〜１８の脂肪族アルコールにエチレンオキサイド及び／又はプロピレンオキサイドを合計で１〜２０モル付加したものから水酸基を除いた残基であり、化１中のＲ２が、水素原子、炭素数１２〜１８の脂肪族アルコールから水酸基を除いた残基、炭素数１２〜１８の脂肪族アルコールにエチレンオキサイド及び／又はプロピレンオキサイドを合計で１〜２０モル付加したものから水酸基を除いた残基である請求項１又は２記載の合成繊維用処理剤。
【請求項４】
数１から求められるリン酸化合物ＡのＰ核積分比率が２５〜７５％となるようにした請求項３記載の合成繊維用処理剤。
【請求項５】
平滑剤が、多価アルコールと１価のカルボン酸とのエステル、１価のアルコールと多価カルボン酸とのエステル及び１価のアルコールと１価のカルボン酸とのエステルから選ばれる一つ又は二つ以上である請求項１〜４のいずれか一つの項記載の合成繊維用処理剤。
【請求項６】
平滑剤を９５〜９９．９質量％及びリン酸化合物Ａとリン酸化合物Ｂを合計で０．１〜５質量％（全合計１００質量％）の割合で含有する請求項１〜５のいずれか一つの項記載の合成繊維用処理剤。
【請求項７】
更にノニオン界面活性剤及び酸化防止剤を配合し、且つ平滑剤を２０〜９０質量％、リン酸化合物Ａとリン酸化合物Ｂを合計で０．１〜５質量％、ノニオン界面活性剤を１０〜９０質量％及び酸化防止剤を０．１〜３質量％（全合計１００質量％）の割合で含有する請求項１〜５のいずれか一つの項記載の合成繊維用処理剤。
【請求項８】
産業資材合成繊維用のものである請求項１〜７のいずれか一つの項記載の合成繊維用処理剤。
【請求項９】
請求項１〜８のいずれか一つの項記載の合成繊維用処理剤を、熱処理工程に供する合成繊維フィラメント糸条に対し０．１〜３質量％となるように付着させることを特徴とする合成繊維の処理方法。
【請求項１０】
請求項９記載の合成繊維の処理方法により得られる合成繊維。
【発明の詳細な説明】
【技術分野】
【０００１】
本発明は、合成繊維用処理剤、合成繊維の処理方法及び合成繊維に関する。近年、合成繊維の製造乃至加工工程では、高速化が推進され、これに伴って合成繊維に高温での熱処理が行われている。なかでも、ポリ塩化ビニル樹脂やポリプロピレン樹脂等の有機ポリマー樹脂で被覆される用途に使用される産業資材用合成繊維は、その成形体の寸法安定性が重要であり、繊維の収縮率を下げる要求度が高く、加熱延伸ローラー（ホットローラー）上で、より過酷な高温での熱処理が施される傾向にある。その結果として、ホットローラー上に堆積したタール（汚れ）により、張力変動が頻発し、操業性（工程通過性）が低下する。このため合成繊維に付着させる処理剤には、該合成繊維が高温且つ高接圧下で製糸される場合であっても、前記のようなホットローラー上における汚れの発生や張力変動を防止できる高度の極圧潤滑性と耐熱性が要求される。本発明は、過酷な高温での熱処理を伴う合成繊維の製造乃至加工においても優れた耐熱性を維持し、極圧潤滑性不足による張力変動を抑制し、ひいては優れた工程通過性を発揮する合成繊維用処理剤、合成繊維の処理方法及び合成繊維に関する。
【背景技術】
【０００２】
従来、前記のような合成繊維用処理剤として、チオエーテル基を有するエステル化合物を含有する合成繊維用処理剤（例えば特許文献１参照）、ベンズイミダゾール化合物を含有する合成繊維用処理剤（例えば特許文献２参照）が提案されているが、近年の紡糸速度の高速化、加熱温度の高温化においては、耐熱性が不足するため、タールが経時的に蓄積し、毛羽や断糸を誘発し、工程通過性を悪化させるという問題がある。毛羽や断糸を低減するために最大加水粘度を低減した合成繊維用処理剤（例えば特許文献３参照）も提案されているが、極圧潤滑性が不足するため、張力変動が生じ易く工程通過性が不十分という問題がある。
【先行技術文献】
【特許文献】
【０００３】
【特許文献１】特開平０９−１８８９６８号公報
【特許文献２】特開平１０−２９２２６１号公報
【特許文献３】特開２０１２−９２４８２号公報
【発明の概要】
【発明が解決しようとする課題】
【０００４】
本発明が解決しようとする課題は、加熱処理を施す合成繊維の製造乃至加工において、優れた耐熱性を維持することにより長期にわたりタールの蓄積を抑制し、また優れた極圧潤滑性を維持することにより優れた工程通過性を発揮する合成繊維用処理剤、かかる合成繊維用処理剤を用いる合成繊維の処理方法及びかかる処理方法によって得られる合成繊維を提供する処にある。
【課題を解決するための手段】
【０００５】
本発明者らは、前記の課題を解決すべく研究した結果、平滑剤に特定のリン酸化合物Ａと特定のリン酸化合物Ｂを配合して成る合成繊維用処理剤を用いることが、正しく好適であることを見出した。
【０００６】
すなわち本発明は、平滑剤に下記のリン酸化合物Ａと下記のリン酸化合物Ｂを配合して成ることを特徴とする合成繊維用処理剤に係る。また本発明は、かかる合成繊維用処理剤を用いる合成繊維の処理方法及びかかる合成繊維の処理方法により得られる合成繊維に係る。
【０００７】
リン酸化合物Ａ：下記の化１で示されるリン酸エステル及び下記の化１で示されるリン酸エステルの有機アミン塩から選ばれる一つ又は二つ以上。
【０００８】
【化１】
0005500745.tif 000002
【０００９】
化１において、
Ｒ１：炭素数８〜２４の脂肪族アルコールから水酸基を除いた残基又は炭素数８〜２４の脂肪族アルコールにエチレンオキサイド及び／又はプロピレンオキサイドを合計で１〜２０モル付加したものから水酸基を除いた残基
Ｒ２：水素原子、炭素数８〜２４の脂肪族アルコールから水酸基を除いた残基又は炭素数８〜２４の脂肪族アルコールにエチレンオキサイド及び／又はプロピレンオキサイドを合計で１〜２０モル付加したものから水酸基を除いた残基
ｎ：２又は３の整数
【００１０】
リン酸化合物Ｂ：下記の化２で示されるリン酸エステル、下記の化２で示されるリン酸エステルの有機アミン塩、下記の化３で示されるリン酸エステル及び下記の化３で示されるリン酸エステルの有機アミン塩から選ばれる一つ又は二つ以上。
【００１１】
【化２】
0005500745.tif 000003
【００１２】
【化３】
0005500745.tif 000004
【００１３】
化２及び化３において、
Ｒ３，Ｒ４，Ｒ５：炭素数８〜２４の脂肪族アルコールから水酸基を除いた残基又は炭素数８〜２４の脂肪族アルコールにエチレンオキサイド及び／又はプロピレンオキサイドを合計で１〜２０モル付加したものから水酸基を除いた残基
【００１４】
先ず、本発明に係る合成繊維用処理剤（以下、本発明の処理剤という）について説明する。本発明の処理剤は、平滑剤に前記したリン酸化合物Ａとリン酸化合物Ｂを配合して成るものである。
【００１５】
リン酸化合物Ａとしては、１）前記した化１で示されるモノドデシルピロホスフェート、ジドデシルピロホスフェート、モノオレイルピロホスフェート、ジオレイルピロホスフェート、ドデシルオレイルピロホスフェート、ジオレイルポリホスフェート等のリン酸エステル、２）前記した化１で示されるモノドデシルピロホスフェート、ジドデシルピロホスフェート、モノオレイルピロホスフェート、ジオレイルピロホスフェート、ドデシルオレイルピロホスフェート、ジオレイルポリホスフェート等のリン酸エステルの有機アミン塩が挙げられる。モノドデシルピロホスフェート、ジドデシルピロホスフェート、モノオレイルピロホスフェート、ジオレイルピロホスフェート、ジオレイルポリホスフェート等のリン酸エステルのアルカリ金属塩は耐熱性を悪化させるので好ましくない。
【００１６】
化１中のＲ１としては、１）オクチルアルコール、２−エチル−ヘキシルアルコール、ノニルアルコール、デシルアルコール、２−プロピル−ヘプチルアルコール、ウンデシルアルコール、ドデシルアルコール、２−ブチル−オクチルアルコール、トリデシルアルコール、ミリスチルアルコール、セチルアルコール、ステアリルアルコール、イソステアリルアルコール、オレイルアルコール、エイコシルアルコール、ドコシルアルコール、テトラコシルアルコール等の炭素数８〜２４の脂肪族アルコールから水酸基を除いた残基、２）オクチルアルコール、２−エチル−ヘキシルアルコール、ノニルアルコール、デシルアルコール、２−プロピル−ヘプチルアルコール、ウンデシルアルコール、ドデシルアルコール、２−ブチル−オクチルアルコール、トリデシルアルコール、ミリスチルアルコール、セチルアルコール、ステアリルアルコール、イソステアリルアルコール、オレイルアルコール、エイコシルアルコール、ドコシルアルコール、テトラコシルアルコール等の炭素数８〜２４の脂肪族アルコールにエチレンオキサイド及び／又はプロピレンオキサイドを合計で１〜２０モル付加したものから水酸基を除いた残基が挙げられる。なかでもＲ１としては、ａ）ドデシルアルコール、２−ブチル−オクチルアルコール、トリデシルアルコール、ミリスチルアルコール、セチルアルコール、ステアリルアルコール、イソステアリルアルコール、オレイルアルコール等の炭素数１２〜１８の脂肪族アルコールから水酸基を除いた残基、ｂ）ドデシルアルコール、２−ブチル−オクチルアルコール、トリデシルアルコール、ミリスチルアルコール、セチルアルコール、ステアリルアルコール、イソステアリルアルコール、オレイルアルコール等の炭素数１２〜１８の脂肪族アルコールにエチレンオキサイド及び／又はプロピレンオキサイドを合計で１〜２０モル付加したものから水酸基を除いた残基が好ましい。
【００１７】
化１中のＲ２としては、１）水素原子、２）オクチルアルコール、２−エチル−ヘキシルアルコール、ノニルアルコール、デシルアルコール、２−プロピル−ヘプチルアルコール、ウンデシルアルコール、ドデシルアルコール、２−ブチル−オクチルアルコール、トリデシルアルコール、ミリスチルアルコール、セチルアルコール、ステアリルアルコール、イソステアリルアルコール、オレイルアルコール、エイコシルアルコール、ドコシルアルコール、テトラコシルアルコール等の炭素数８〜２４の脂肪族アルコールから水酸基を除いた残基、３）オクチルアルコール、２−エチル−ヘキシルアルコール、ノニルアルコール、デシルアルコール、２−プロピル−ヘプチルアルコール、ウンデシルアルコール、ドデシルアルコール、２−ブチル−オクチルアルコール、トリデシルアルコール、ミリスチルアルコール、セチルアルコール、ステアリルアルコール、イソステアリルアルコール、オレイルアルコール、エイコシルアルコール、ドコシルアルコール、テトラコシルアルコール等の炭素数８〜２４の脂肪族アルコールにエチレンオキサイド及び／又はプロピレンオキサイドを合計で１〜２０モル付加したものから水酸基を除いた残基が挙げられる。なかでもＲ２としては、ａ）水素原子、ｂ）ドデシルアルコール、２−ブチル−オクチルアルコール、トリデシルアルコール、ミリスチルアルコール、セチルアルコール、ステアリルアルコール、イソステアリルアルコール、オレイルアルコール等の炭素数１２〜１８の脂肪族アルコールから水酸基を除いた残基、ｃ）ドデシルアルコール、２−ブチル−オクチルアルコール、トリデシルアルコール、ミリスチルアルコール、セチルアルコール、ステアリルアルコール、イソステアリルアルコール、オレイルアルコール等の炭素数１２〜１８の脂肪族アルコールにエチレンオキサイド及び／又はプロピレンオキサイドを合計で１〜２０モル付加したものから水酸基を除いた残基が好ましい。
【００１８】
リン酸化合物Ｂとしては、１）ジドデシルホスフェート、ジ２−ブチル−オクチルホスフェート、ジトリデシルホスフェート、ジミリスチルホスフェート、ジセチルホスフェート、ジステアリルホスフェート、ジイソステアリルホスフェート、ジオレイルホスフェート、ドデシルオレイルホスフェート等の前記した化２で示されるリン酸エステル、２）ジドデシルホスフェート、ジ２−ブチル−オクチルホスフェート、ジトリデシルホスフェート、ジミリスチルホスフェート、ジセチルホスフェート、ジステアリルホスフェート、ジイソステアリルホスフェート、ジオレイルホスフェート、ドデシルオレイルホスフェート等の前記した化２で示されるリン酸エステルの有機アミン塩、３）モノドデシルホスフェート、モノ２−ブチル−オクチルホスフェート、モノトリデシルホスフェート、モノミリスチルホスフェート、モノセチルホスフェート、モノステアリルホスフェート、モノイソステアリルホスフェート、モノオレイルホスフェート等の前記した化３で示されるリン酸エステル、４）モノドデシルホスフェート、モノ２−ブチル−オクチルホスフェート、モノトリデシルホスフェート、モノミリスチルホスフェート、モノセチルホスフェート、モノステアリルホスフェート、モノイソステアリルホスフェート、モノオレイルホスフェート等の前記した化３で示されるリン酸エステルの有機アミン塩が挙げられる。ジオレイルホスフェートのカリウム塩、モノドデシルホスフェートのナトリウム塩、モノオレイルホスフェートのナトリウム塩等のリン酸エステルのアルカリ金属塩は耐熱性を悪化させるので好ましくない。
【００１９】
化２又は化３中のＲ３、Ｒ４及びＲ５は、化１中のＲ１について前記したことと同様である。
【００２０】
本発明の処理剤としては、前記のリン酸化合物Ｂが化２で示されるリン酸エステル及び化２で示されるリン酸エステルの有機アミン塩から選ばれる一つ又は二つ以上と化３で示されるリン酸エステル及び化３で示されるリン酸エステルの有機アミン塩から選ばれる一つ又は二つ以上の混合物であり、且つ下記の数１から求められるリン酸化合物ＡのＰ核積分比率が１０〜９９％となるようにしたものが好ましい。
【００２１】
【数１】
0005500745.tif 000005
【００２２】
数１において、
Ｐ化１：化１で示されるリン酸エステルのカリウム塩に帰属されるＰ核ＮＭＲ積分値
Ｐ化２：化２で示されるリン酸エステルのカリウム塩に帰属されるＰ核ＮＭＲ積分値
Ｐ化３：化３で示されるリン酸エステルのカリウム塩に帰属されるＰ核ＮＭＲ積分値
【００２３】
リン酸化合物ＡのＰ核積分比率は、リン酸エステル及び／又はリン酸エステル塩を過剰の水酸化カリウムを加えて中和し、３１Ｐ−ＮＭＲの測定値から算出することができる。一般的におおよそ、化１に帰属されるピークは０ｐｐｍ以下、化２に帰属されるピークは０ｐｐｍ超４ｐｐｍ未満、化３に帰属されるピークは４ｐｐｍ以上に現れるので、それぞれのピークの積分値を求め、前記した数１により算出する。
【００２４】
数１から求められるリン酸化合物ＡのＰ核積分比率は１０〜９９％が好ましく、２５〜７５％がより好ましい。
【００２５】
本発明の処理剤に供する平滑剤としては、１）オクチルパルミタート、オレイルラウラート、オレイルオレアート、イソテトラコシルオレアート、ポリオキシエチレンオクチルデカノアート及びポリオキシエチレンラウリルエルケート等の、脂肪族モノアルコールと脂肪族モノカルボン酸とのエステル化合物、またかかるエステル化合物に炭素数２〜４のアルキレンオキサイドを付加した化合物、２）１，６−ヘキサンジオールジデカノアート、グリセリントリオレアート、トリメチロールプロパントリラウラート、ペンタエリスリトールテトラオクタノアート及びポリオキシプロピレン１，６−ヘキサンジオールジオレアート等の、脂肪族多価アルコールと脂肪族モノカルボン酸との完全エステル化合物、またかかる完全エステル化合物に炭素数２〜４のアルキレンオキサイドを付加した化合物、３）ビスポリオキシエチレンデシルアジパート、ジオレイルアゼラート、ジオレイルチオジプロピオナート及びビスポリオキシエチレンラウリルアジパート等の、脂肪族モノアルコールと脂肪族多価カルボン酸との完全エステル化合物、またかかる完全エステル化合物に炭素数２〜４のアルキレンオキサイドを付加した化合物、４）ベンジルオレアート、ベンジルラウラート及びポリオキシプロピレンベンジルステアラート等の、芳香族モノアルコールと脂肪族モノカルボン酸とのエステル化合物、またかかるエステル化合物に炭素数２〜４のアルキレンオキサイドを付加した化合物、５）ビスフェノールＡジラウラート、ポリオキシエチレンビスフェノールＡジラウラート等の、芳香族多価アルコールと脂肪族モノカルボン酸との完全エステル化合物、またかかる完全エステル化合物に炭素数２〜４のアルキレンオキサイドを付加した化合物、６）ビス２−エチルヘキシルフタラート、ジイソステアリルイソフタレート、トリオクチルトリメリテート等の、脂肪族モノアルコールと芳香族多価カルボン酸との完全エステル化合物、またかかる完全エステル化合物に炭素数２〜４のアルキレンオキサイドを付加した化合物、７）ヤシ油、ナタネ油、ヒマワリ油、大豆油、ヒマシ油、ゴマ油、魚油及び牛脂等の天然油脂等、合成繊維用処理剤に採用されている公知の平滑剤挙げられる。なかでも平滑剤としては、トリメチロールプロパントリラウラート、ジオレイルチオジプロピオナート、オレイルオレアート等の多価アルコールと１価のカルボン酸とのエステル、１価のアルコールと多価カルボン酸とのエステル及び１価のアルコールと１価のカルボン酸とのエステルが好ましい。
【００２６】
本発明の処理剤に供する平滑剤に対するリン酸化合物Ａとリン酸化合物Ｂの合計の割合に特に制限はないが、平滑剤を９５〜９９．９質量％とし、リン酸化合物Ａとリン酸化合物Ｂを合計で０．１〜５質量％（全合計１００質量％）の割合で含有するものが好ましい。
【００２７】
本発明の処理剤としては、更にノニオン界面活性剤及び酸化防止剤を配合し、且つ平滑剤を２０〜９０質量％、リン酸化合物Ａとリン酸化合物Ｂを合計で０．１〜５質量％、ノニオン界面活性剤を１０〜９０質量％及び酸化防止剤を０．１〜３質量％（全合計１００質量％）の割合で含有するものが好ましい。
【００２８】
本発明の処理剤に供するノニオン界面活性剤としては、１）有機酸、有機アルコール、有機アミン及び／又は有機アミド分子に炭素数２〜４のアルキレンオキサイドを付加した化合物、例えばポリオキシエチレンラウリン酸エステル、ポリオキシエチレンオレイン酸エステル、ポリオキシエチレンラウリン酸エステルメチルエーテル、ポリオキシエチレンオレイン酸ジエステル、ポリオキシエチレンオクチルエーテル、ポリオキシプロピレンラウリルエーテルメチルエーテル、ポリオキシブチレンオレイルエーテル、ポリオキシエチレンポリオキシプロピレンノニルフェニルエーテル、ポリオキシエチレンラウリルアミノエーテル、ポリオキシエチレンラウロアミドエーテル等のエーテル型ノニオン界面活性剤、２）ソルビタントリオレアート、グリセリンモノラウレラート等の多価アルコール部分エステル型ノニオン界面活性剤、３）ポリオキシアルキレンソルビタントリオレアート、ポリオキシアルキレンヒマシ油、ポリオキシアルキレン硬化ヒマシ油トリオクタノアート等のポリオキシアルキレン多価アルコール脂肪酸エステル型ノニオン界面活性剤、４）ジエタノールアミンモノラウロアミド等のアルキルアミド型ノニオン界面活性剤、５）ポリオキシエチレンジエタノールアミンモノオレイルアミド等のポリオキシアルキレン脂肪酸アミド型ノニオン界面活性剤等が挙げられるが、なかでもエーテル型ノニオン界面活性剤が好ましい。
【００２９】
本発明の処理剤に供する酸化防止剤としては、１）１，３，５−トリス（３’，５’−ジ−ｔ−ブチル−４−ヒドロキシベンジル）イソシアヌル酸、１，３，５−トリス（４−ブチル−３−ヒドロキシ−２，６−ジメチルベンジル）イソシアヌル酸、１，３，５−トリメチル−２，４，６−トリス（３，５−ジ−ｔ−ブチル−４−ヒドロキシベンジル）ベンゼン、２，２’−メチレン−ビス（４−メチル−６−ｔ−ブチルフェノール）、１，１，３−トリス(２−メチル−４−ハイドロキシ−５−ｔ−ブチルフェニル)ブタン、テトラキス［メチレン−３−（３’，５’−ジ−ｔ−ブチル−４’−ヒドロキシフェニル）プロピオネート］メタン等のフェノール系酸化防止剤、２）オクチルジフェニルホスファイト、トリスノニルフェニルホスファイト、テトラトリデシル−４，４’−ブチリデン−ビス−（２−ｔ−ブチル−５−メチルフェノール）ジホスファイト等のホスファイト系酸化防止剤、３）４，４’−チオビス−（６−ｔ−ブチル−３−メチルフェノール）、ジラウリル−３，３’−チオジプロピオネート等のチオエーテル系酸化防止剤等が挙げられる。これらは単独で使用することもできるし、また二つ以上を併用することもできる。
【００３０】
本発明の処理剤は、公知の合成繊維に用いられ、その種類や用途に特に限定はないが、なかでも耐熱性の要求が過酷な産業資材合成繊維に用いられることが、本発明の処理剤の優れた耐熱性を発揮できる上で好ましい。
【００３１】
次に本発明に係る合成繊維の処理方法（以下、本発明の処理方法という）について説明する。本発明の処理方法は、以上説明したような本発明の処理剤を熱処理工程に供する合成繊維フィラメント糸条に対し０．１〜３質量％、好ましくは０．５〜１．５質量％となるよう付着させる方法である。本発明の処理剤を合成繊維に付着させる工程としては、紡糸工程、延伸工程、紡糸と延伸とを同時に行うような工程等が挙げられる。また本発明の処理剤を合成繊維に付着させる方法としては、ローラー給油法、計量ポンプを用いたガイド給油法、浸漬給油法、スプレー給油法等が挙げられる。更に本発明の処理剤を合成繊維に付着させる形態としては、水性液、有機溶剤溶液、ニート等が挙げられる。
【００３２】
最後に本発明に係る合成繊維（以下、本発明の合成繊維という）について説明する。本発明の合成繊維は、前記した本発明の処理方法によりえられる合成繊維である。合成繊維としては、１）ポリエチレンテレフタラート、ポリプロピレンテレフタラート、ポリ乳酸エステル等のポリエステル系繊維、２）ナイロン６、ナイロン６６等のポリアミド系繊維、３）ポリアクリル、モダアクリル等のポリアクリル系繊維、４）ポリエチレン、ポリプロピレン等のポリオレフィン系繊維、５）ポリウレタン系繊維、６）ポリフェニレンサルファイド（ＰＰＳ）繊維等が挙げられるが、なかでも耐熱性の要求が過酷なポリエステル系繊維、ポリアミド系繊維等の産業資材合成繊維に用いられることが、本発明の処理剤の優れた耐熱性を発揮できる上で好ましい。
【発明の効果】
【００３３】
以上説明した本発明によると、加熱処理を施す合成繊維の製造乃至加工において、優れた耐熱性を維持することにより長期にわたりタールの蓄積を抑制し、また優れた極圧潤滑性を維持することにより優れた工程通過性を発揮できるという効果がある。
【実施例】
【００３４】
以下、本発明の構成及び効果をより具体的にするため、実施例等を挙げるが、本発明がこれら実施例に限定されるというものではない。尚、以下の実施例及び比較例において、部は質量部を、また％は質量％を意味する。
【００３５】
試験区分１（リン酸化合物の調製）
・リン酸化合物（Ｐ−１）の調製
反応容器にオレイルアルコール３８１部を仕込み、１２０℃で０．０５MＰａ以下の条件下に２時間脱水処理した後、常圧に戻し、撹拌しながら６０±５℃で五酸化二燐８１部を１時間かけて投入した。８０℃にて３時間熟成した後、ジブチルエタノールアミン５４３部を５０℃で滴下して中和を行ない、リン酸化合物（Ｐ−１）を調製した。
【００３６】
・リン酸化合物（Ｐ−１）のＰ核積分比率の算出
リン酸化合物（Ｐ−１）に過剰のＫＯＨを加えてｐＨを１２以上にした条件下で、３１Ｐ−ＮＭＲを用いてＰ核積分比率を算出したところ、化１で示されるリン酸エステルが３０％、化２で示されるリン酸エステルが３５％、化３で示されるリン酸エステルが３５％であった。
【００３７】
Ｐ核積分比率は、３１Ｐ−ＮＭＲ（ＶＡＬＩＡＮ社製の商品名ＭＥＲＣＵＲＹ  ｐｌｕｓ  ＮＭＲ  Ｓｐｅｃｔｒｏｍｅｔｏｒ  Ｓｙｓｔｅｍ、３００ＭＨｚ、以下同じ）の測定値を用いて前記の数１から算出した。尚、溶媒は重水／テトラヒドロフラン＝８／２（体積比）の混合溶媒を用いた。
【００３８】
・リン酸化合物（Ｐ−２〜Ｐ−１０及びＲＰ−１〜ＲＰ−３）の調製
リン酸化合物（Ｐ−１）と同様にして、その他のリン酸化合物（Ｐ−２〜Ｐ−１０及びＲＰ−１〜ＲＰ−３）を調製した。
【００３９】
・リン酸化合物（ＲＰ−４）の調製 
反応容器にオレイルアルコール３２７部及びイオン交換水３ｇを仕込み、撹拌しながら６０±５℃で五酸化二燐６９部を１時間かけて投入した。８０℃にて３時間熟成した。イオン交換水４ｇを添加し、１００℃で２時間加水分解を行なった後、ジブチルエタノールアミン６０４部を５０℃で滴下して中和を行い、リン酸化合物（ＲＰ−４）を調製した。リン酸化合物（ＲＰ−４）に過剰のＫＯＨを加えてｐＨを１２以上にした条件下で、３１Ｐ−ＮＭＲを用いてＰ核積分比率を算出したところ、化１で示されるリン酸エステルが０％、化２で示されるリン酸エステルが４５％、化３で示されるリン酸エステルが５５％であった。以上で調製した各リン酸化合物の内容を表１〜表３にまとめて示した。
【００４０】
【表１】
0005500745.tif 000006
【００４１】
【表２】
0005500745.tif 000007
【００４２】
【表３】
0005500745.tif 000008
【００４３】
試験区分２（合成繊維用処理剤の調製）
・実施例１（合成繊維用処理剤（ＰＴ−１）の調製）
平滑剤としてトリメチロールプロパントリオレアート（Ｌ−１）を４０部、グリセリントリラウラート（Ｌ−２）を１７部及びソルビタンモノオレアート（Ｌ−３）を５部、リン酸化合物として表１〜表３に記載のリン酸化合物（Ｐ−１）を２部、ノニオン界面活性剤としてラウリルアルコール１モルに対してＥＯ（エチレンオキサイド、以下同じ）５モルを付加したエーテルモノオール（Ｓ−１）を５部、硬化ひまし油１モルに対してＥＯ８モルを付加したポリオキシアルキレン脂肪族多価エステル化合物（Ｓ−２）を１５部及び硬化ひまし油１モルに対してＥＯ２０モルを付加したポリオキシアルキレン脂肪族多価エステル化合物（Ｓ−３）を１５部、酸化防止剤として１，１，３−トリス(２−メチル−４−ハイドロキシ−５−ｔ−ブチルフェニル)ブタン（ＡＯ−１）を１部の割合で均一混合して実施例１の合成繊維用処理剤（ＰＴ−１）を調製した。
【００４４】
・実施例２〜１２及び比較例１〜５（合成繊維用処理剤（ＰＴ−２）〜（ＰＴ−１２）及び（ＲＴ−１）〜（ＲＴ−５）の調製）
実施例１の合成繊維用処理剤（ＰＴ−１）と同様にして、実施例２〜１２及び比較例１〜５の合成繊維用処理剤（ＰＴ−２）〜（ＰＴ−１２）及び（ＲＴ−１）〜（ＲＴ−５）を調製した。以上で調製した各例の合成繊維用処理剤の内容を、実施例１も含めて、表４にまとめて示した。
【００４５】
【表４】
0005500745.tif 000009
【００４６】
表４において、
Ｌ−１：トリメチロールプロパントリオレアート
Ｌ−２：グリセリントリラウラート
Ｌ−３：ソルビタンモノオレアート
Ｌ−４：ジオレイルアジパート
Ｌ−５：イソステアリルステアラート
Ｓ−１：ラウリルアルコール１モルにＥＯ５モルを付加したエーテルモノオール
Ｓ−２：硬化ひまし油1モルに対してＥＯ８モルを付加したポリオキシアルキレン脂肪族多価エステル化合物
Ｓ−３：硬化ひまし油1モルに対してＥＯ２０モルを付加したポリオキシアルキレン脂肪族多価エステル化合物
ＡＯ−１：１，１，３−トリス(２−メチル−４−ハイドロキシ−５−ｔ−ブチルフェニル)ブタン（ＡＤＥＫＡ社製の商品名アデカスタブＡＯ３０）
ＡＯ−２：テトラキス［メチレン−３−（３’，５’−ジ−ｔ−ブチル−４’−ヒドロキシフェニル）プロピオネート］メタン（ＡＤＥＫＡ社製の商品名アデカスタブＡＯ６０）
【００４７】
試験区分３（合成繊維への合成繊維用処理剤の付着及び評価）
・実施例１３
試験区分２の実施例１で調製した合成繊維用処理剤（ＰＴ−１）をイオン交換水にて均一に希釈し、１５％溶液とした。１１００デシテックスで１９２フィラメント、固有粘度０．９３の無給油のポリエチレンテレフタラートフィラメント糸条に、前記の１５％溶液を、オイリングローラー給油法にて付着させた。
【００４８】
・実施例１４〜１６、１８〜２３及び比較例６〜９
実施例１３と同様にして実施例２〜４の合成繊維用処理剤（ＰＴ−２）〜（ＰＴ−４）、実施例６〜１１の合成繊維用処理剤（ＰＴ−６）〜（ＰＴ−１１）及び比較例１〜４の合成繊維用処理剤（ＲＴ−１）〜（ＲＴ−４）を付着させた。
【００４９】
・実施例１７
試験区分２の実施例５で調製した合成繊維用処理剤（ＰＴ−５）を鉱物油にて均一に希釈し、７０％溶液とした。１１００デシテックスで１９２フィラメント、固有粘度０．９３の無給油のポリエチレンテレフタラートフィラメント糸条に、前記の７０％溶液を、計量ポンプを用いたガイド給油法にて付着させた。
【００５０】
・実施例２４及び比較例１０
実施例１７と同様にして、実施例１２の合成繊維用処理剤（ＰＴ−１２）及び比較例５の合成繊維用処理剤（ＲＴ−５）を付着させた。
【００５１】
・合成繊維用処理剤の付着量の測定
ＪＩＳ−Ｌ１０７３（合成繊維フィラメント糸試験方法）に準拠し、抽出溶剤としてノルマルヘキサン／エタノール＝５０／５０（容量比）の混合溶剤を用いて、合成繊維に対する処理剤の付着量（％）を測定した。結果を表５にまとめて示した。
【００５２】
・梨地クロムピン汚れ試験（表５中のピン汚れ試験）
各例で合成繊維用処理剤を付着させたケークから採取した試験糸を、初期張力１ｋｇ、糸速度１００ｍ／分で、表面温度２４０℃の梨地クロムピンに接触走行させ、梨地クロムピンに発生する１２時間後のタールの量を肉眼で観察し、次の基準で評価した。結果を表５にまとめて示した。
【００５３】
◎：汚れが認められない又は僅かに認められる
○：汚れが少し認められる
×：汚れが明らかに認められる
【００５４】
・ふき取り試験
前記の梨地クロムピン汚れ試験で得た梨地クロムピン上に発生した汚れを、５％水酸化ナトリウムグリセリン溶液を染みこませたガーゼでふき取り、ふき取り性を、次の基準で評価した。結果を表５にまとめて示した。
【００５５】
◎：１０回未満のふき取りにより、汚れをふき取ることができる。
○：１０回以上５０回未満のふき取りにより、汚れをふき取ることができる。
×：５０回以上のふき取りによっても、汚れをふき取ることができない。
【００５６】
・張力変動試験
各例で合成繊維用処理剤を付着させたケークから採取した試験糸を、初期張力１ｋｇ、糸速度１００ｍ／分で、表面温度２４０℃の梨地クロムピンに接触させて走行させ、梨地クロムピン後の糸の張力値を、走行１時間後の張力値（Ｆ１）と走行１２時間後の張力値（Ｆ１２）で測定し、これらを用いて数２から求めた張力変動率を次の基準で評価した。結果を表５にまとめて示した。
【００５７】
◎：張力値が安定しており、張力変動率が１％未満である。
○：張力値がやや不安定で、張力変動率が１％以上３%未満である。
×：張力値が不安定で、張力変動率が３％以上である。
【００５８】
【数２】
0005500745.tif 000010
【００５９】
数２において、
Ｆ１：走行１時間後の張力値
Ｆ１２：走行１２時間後の張力値
【００６０】
【表５】
0005500745.tif 000011
【要約】
【課題】加熱処理を施す合成繊維の製造乃至加工において、優れた耐熱性を維持することにより長期にわたりタールの蓄積を抑制し、また優れた極圧潤滑性を維持することにより優れた工程通過性を発揮する合成繊維用処理剤、かかる合成繊維用処理剤を用いる合成繊維の処理方法及びかかる処理方法によって得られる合成繊維を提供する。
【解決手段】合成繊維用処理剤として、平滑剤に特定のリン酸エステル及び該リン酸エステルの有機アミン塩から選ばれる一つ又は二つ以上を配合したものを用いた。
【選択図】なし